(57)【要約】  本発明は発泡性インク又はコーティングが堆積されたフィルムに関する。１つの目的はリサイクル目的のための分離を容易にすることである。フィルムはパッケージ用ラベルに特に有用である。インク／コーティングはフィルムが典型的なリサイクルプロセスのホット洗浄段階にあるときに発泡が活性化されるように設計されている。これにより、フィルムに追加の浮力が提供され、フィルムを表面に浮かせそして除去することが可能になり、それにより、リサイクルプロセスの効率が有意に改良される。本発明の特徴は、このホット洗浄の前に、インク／コーティングが実質的に未発泡のままであり、それにより、ラベル化パッケージの美観に悪影響を及ぼさないことである。発泡性インク又はコーティングはいかなるタイプのフィルムとともに使用されてもよい。【特許請求の範囲】
【請求項１】
（ａ）少なくとも１つのポリマーベース層、及び、
（ｂ）前記ポリマーベース層の上に堆積された少なくとも１つのインク又はコーティング組成物を含み、前記インク又はコーティング組成物は少なくとも１つの化学発泡剤を含む、フィルム。
【請求項２】
前記フィルムは前記インク又はコーティング組成物の非存在下に浸すと液体中に沈降し、前記インク又はコーティング組成物は化学発泡剤が活性化されたときに液体中でフィルムを浮かせるのに十分な量で存在する、請求項１記載のフィルム。
【請求項３】
前記発泡剤の活性化はフィルムがリサイクル洗浄プロセスに到達するまで実質的に起こらない、請求項１又は２記載のフィルム。
【請求項４】
前記発泡剤の活性化はフィルムがリサイクル洗浄プロセスに到達した後まで１０％以下である、請求項３記載のフィルム。
【請求項５】
前記発泡剤の活性化はフィルムがリサイクル洗浄プロセスに到達した後まで５％以下である、請求項３記載のフィルム。
【請求項６】
前記化学発泡剤は前記フィルム上に堆積される前のインク又はコーティング組成物の０．１〜５０質量％を構成する、請求項１又は２記載のフィルム。
【請求項７】
前記化学発泡剤は前記フィルム上に堆積される前のインク又はコーティング組成物の１〜１０質量％を構成する、請求項６記載のフィルム。
【請求項８】
前記フィルム上のインク又はコーティングの厚さは乾燥時に０．１〜５０μｍである、請求項６記載のフィルム。
【請求項９】
前記フィルム上のインク又はコーティングの厚さは乾燥時に１〜３０μｍである、請求項６記載のフィルム。
【請求項１０】
前記フィルム上のインク又はコーティングの厚さは乾燥時に３〜２０μｍである、請求項６記載のフィルム。
【請求項１１】
前記ポリマーベース層の厚さは１０〜２００μｍの厚さである、請求項１又は８記載のフィルム。
【請求項１２】
前記化学発泡剤は熱、酸、塩基又はそれらの組み合わせへの暴露により活性化される、請求項１記載のフィルム。
【請求項１３】
前記熱は水浴により提供される、請求項１２記載のフィルム。
【請求項１４】
前記水浴は温度が８５℃〜９５℃である、請求項１３記載のフィルム。
【請求項１５】
前記水浴は１〜３質量％の塩基を含む、請求項１４記載のフィルム。
【請求項１６】
前記化学発泡剤は１〜３質量％の塩基を含む水浴への暴露により活性化される、請求項１２記載のフィルム。
【請求項１７】
前記活性化は暴露の５秒後〜１５分後に起こる、請求項１２記載のフィルム。
【請求項１８】
前記化学発泡剤はカーボネート、ビカーボネート、カルボン酸、アゾ化合物、イソシアネート、パースルフェート、過酸化物又はそれらの組み合わせである、請求項１記載のフィルム。
【請求項１９】
前記化学発泡剤はカーボネート、ビカーボネート、カルボン酸又はそれらの組み合わせである、請求項１記載のフィルム。
【請求項２０】
【数１】
2015523919.tif 000088
である、ボトル上で熱収縮された、請求項１記載のフィルム。
【発明の詳細な説明】
【技術分野】
【０００１】
発明の分野
本発明は、一般に、フィルム及び分離方法の分野に関し、詳細には、ポリマーフィルム及び同様の密度を有する材料を分離するための方法に関する。
【背景技術】
【０００２】
発明の背景
ポリエチレンテレフタレート（ＰＥＴ）容器のためのほとんどの商業リサイクル法では、ラベルを完全に除去しそして分離することにより汚染を最小限に抑え、そして高品質なリサイクルフレークを提供することが要求される。このことは、ラベル内のインク、ならびに、ラベル自体（非ポリエステル材料から作られた場合）はＰＥＴに悪影響を及ぼし、そしてヘイズ及び変色を引き起こす可能性があるためである。
【０００３】
この分離の一部又はすべてを行うための一般的な方法は、材料を水性洗浄浴中での「浮沈」分離に付すことである。ポリプロピレンから作られた伝統的な非収縮ラベルでは、このアプローチはうまく機能する。というのは、ポリプロピレンは密度が１ｇ／ｃｍ3未満であり、浴の上部に浮遊し、除去することができるからである。対照的に、ＰＥＴ成分は密度が１．３３〜１．３５ｇ／ｃｍ3であり、底に沈み、容易に収集することができる。
【０００４】
しかしながら、熱収縮ラベル（又は収縮ラベル）の人気の高まりが事態を複雑にしている。収縮ラベルは、典型的には、密度が１．０ｇ／ｃｍ3より大きく、ＰＥＴフレークととも沈降する傾向がある。このことは、ラベルがコポリエステル、ポリスチレン、ポリ（乳酸）（ＰＬＡ）又はポリ（塩化ビニル）（ＰＶＣ）から作られていても同様である。これらのラベル及びその印刷インクはタンクの底にＰＥＴと混合してとどまるので、それらはＰＥＴを汚染し、ヘイズ／変色の問題を引き起こす可能性がある。コポリエステルなどのいくつかの収縮材料はＰＥＴと相溶性があり、インク汚染が最小限に抑えられているかぎり、低レベルで許容されうるが、いくつかのラベル原料（例えば、ポリスチレン及びＰＶＣ）はＰＥＴフレークがのちに再処理されるときにさらなる問題を引き起こすことがある。例えば、ＰＥＴ処理温度で、ＰＶＣ汚染は塩化水素酸の放出により、押出機バレルをかなり腐食させる傾向がある。
【０００５】
この問題に対するいくつかの解決策は既に市場に存在し、その解決策はマイクロボイド含有収縮フィルム、ならびに、予備発泡されたラベルを含む。これらのアプローチはラベル原料の密度を低下させ、より容易に分離できるようにするが、ラベルを不透明なものとする。いくつかの用途では、この不透明性は許容できる（さらに望ましい）ことがあるが、多くのパッケージでは、ブランドオーナーは、自社製品をよりよく見せるために透明又は半透明のラベル原料を望んでいる。さらに、予備発泡ラベルの場合には、表面の粗い性質を仮定すると、これらのラベル上に印刷し、いずれかの種類の「目を引く」グラフィックを提供することも非常に困難である。
【０００６】
（ａ）広範な収縮ラベルが市場にあること、（ｂ）リサイクル施設でのラベルタイプの急速な識別が困難であること、及び、（ｃ）ＰＶＣなどの材料による汚染の深刻な悪影響の可能性があることを理由として、ほとんどのリサイクル業者は、ＰＥＴフレークを回収しようとせずに、単純にすべての収縮ラベル付きボトルを処分することを選ぶ。いくつかの収縮ラベルは、リサイクル業者に重大な問題を起こさない傾向があったとしても、より損傷性の他のラベル原料が装置を通過する可能性があるという危険性が大きすぎる。その結果、多量の高品質ＰＥＴフレークは回収しうるという事実にもかかわらず、埋立地に送られている。
【発明の概要】
【発明が解決しようとする課題】
【０００７】
このように、パッケージ用ラベル又はラッピングとしての使用に適するフィルムであって、このようなパッケージ用材料を人気のあるものとしている美的特性に悪影響を及ぼすことなく、ＰＥＴフレークから容易に分離することができるフィルムが必要とされている。また、ＰＥＴフレークからフィルムを簡単に分離することができる方法も必要とされている。理想的には、リサイクル業者がもはや悪い材料から許容可能なフィルム材料を分離することを心配する必要がないように、解決策はすべてのタイプのフィルム材料にうまく機能するであろう。
【０００８】
本発明はこれらの要求、ならびに下記の説明及び添付の特許請求の範囲から明らかであろう他の要求に取り組む。１つの実施形態において、本発明はリサイクルフレーク洗浄工程の間に発泡するパッケージ用ラベル又はラッピング材料上のインク／コーティングを使用することにより、リサイクル業者の問題を解決する。
【課題を解決するための手段】
【０００９】
発明の要旨
本発明は添付の特許請求の範囲に示されるとおりである。
【００１０】
このように、１つの態様において、本発明はフィルムを提供する。そのフィルムは、（ａ）少なくとも１つのポリマーベース層、及び、（ｂ）前記ポリマーベース層の上に堆積された少なくとも１つのインク又はコーティング組成物を含む。インク又はコーティング組成物は少なくとも１つの化学発泡剤を含む。
【００１１】
１つの実施形態において、インク又はコーティング組成物はインク又はコーティング組成物の非存在下に浸すと液体中に沈降するフィルムを、化学発泡剤が活性化されたときに液体中で浮かせるのに十分な量で存在する。
【００１２】
１つの実施形態において、インク又はコーティング組成物はインク又はコーティング組成物の非存在下に浸すと液体中で沈降するフィルムを、化学発泡剤が活性化されたときに液体中で浮かせるのに十分な量で存在し、化学発泡剤の活性化はフィルムがリサイクル洗浄プロセスに到達するまで実質的に起こらない。
【００１３】
１つの実施形態において、化学発泡剤の活性化はフィルムがリサイクルプロセスに到達する後まで、２５％又は２０％又は１５％又は１０％又は５％以下である。
【００１４】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前の前記インク又はコーティング組成物の０．１〜５０質量％の量で少なくとも１つの化学発泡剤を含む。
【００１５】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前の前記インク又はコーティング組成物の１〜１０質量％で少なくとも１つの化学発泡剤を含む。
【００１６】
１つの実施形態において、本発明は、
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして、
前記フィルム上の前記インク又はコーティング組成物の厚さは乾燥時に０．１〜５０μｍである、フィルムに関する。
【００１７】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして、
前記フィルム上の前記インク又はコーティング組成物の厚さは乾燥時に１〜３０μｍである、フィルムに関する。
【００１８】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして、
前記フィルム上の前記インク又はコーティング組成物の厚さは乾燥時に３〜２０μｍである、フィルムに関する。
【００１９】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、そして
前記ポリマーベース層は１０〜２００μｍの厚さである、フィルムに関する。
【００２０】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、そして
前記ポリマーベース層は１０〜２００μｍの厚さである、フィルムに関する。
【００２１】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、そして
前記ポリマーベース層は１０〜２００μｍの厚さである、フィルムに関する。
【００２２】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
【数１】
2015523919.tif 000002
である。
【００２３】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数２】
2015523919.tif 000003
である。
【００２４】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数３】
2015523919.tif 000004
である、フィルムに関する。
【００２５】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数４】
2015523919.tif 000005
である、フィルムに関する。
【００２６】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数５】
2015523919.tif 000006
である、フィルムに関する。
【００２７】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
【数６】
2015523919.tif 000007
である、フィルムに関する。
【００２８】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数７】
2015523919.tif 000008
である、フィルムに関する。
【００２９】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数８】
2015523919.tif 000009
である、フィルムに関する。
【００３０】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、前記ポリマーベース層は１０〜２００μｍの厚さであり、そして
【数９】
2015523919.tif 000010
である。
【００３１】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、
前記ポリマーベース層は１０〜２００μｍの厚さであり、そして
【数１０】
2015523919.tif 000011
である。
【００３２】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
【数１１】
2015523919.tif 000012
である。
【００３３】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数１２】
2015523919.tif 000013
である。
【００３４】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数１３】
2015523919.tif 000014
である、フィルムに関する。
【００３５】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数１４】
2015523919.tif 000015
である、フィルムに関する。
【００３６】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数１５】
2015523919.tif 000016
である、フィルムに関する。
【００３７】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
【数１６】
2015523919.tif 000017
である、フィルムに関する。
【００３８】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数１７】
2015523919.tif 000018
である、フィルムに関する。
【００３９】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数１８】
2015523919.tif 000019
である、フィルムに関する。
【００４０】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数１９】
2015523919.tif 000020
である。
【００４１】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
【数２０】
2015523919.tif 000021
である。
【００４２】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数２１】
2015523919.tif 000022
である。
【００４３】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数２２】
2015523919.tif 000023
であるフィルムに関する。
【００４４】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数２３】
2015523919.tif 000024
である、フィルムに関する。
【００４５】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数２４】
2015523919.tif 000025
である、フィルムに関する。
【００４６】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
【数２５】
2015523919.tif 000026
である、フィルムに関する。
【００４７】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数２６】
2015523919.tif 000027
である、フィルムに関する。
【００４８】
１つの実施形態において、本発明は
（ａ）少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数２７】
2015523919.tif 000028
である、フィルムに関する。
【００４９】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数２８】
2015523919.tif 000029
である。
【００５０】
１つの実施形態において、本発明のフィルムは
（ａ）少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数２９】
2015523919.tif 000030
である。
【００５１】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含む。
【００５２】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含む。
【００５３】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含む、フィルムであって、
前記インク又はコーティング組成物は少なくとも１つの化学発泡剤を含み、そして
前記フィルム上の前記インク又はコーティング組成物の厚さは乾燥時に０．１〜５０μｍである、フィルムに関する。
【００５４】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍである、フィルムに関する。
【００５５】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍである、フィルムに関する。
【００５６】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、そして
前記ポリマーベース層は１０〜２００μｍの厚さである、フィルムに関する。
【００５７】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、そして
前記ポリマーベース層は１０〜２００μｍの厚さである、フィルムに関する。
【００５８】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、そして
前記ポリマーベース層は１０〜２００μｍの厚さである、フィルムに関する。
【００５９】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
【数３０】
2015523919.tif 000031
である。
【００６０】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数３１】
2015523919.tif 000032
である。
【００６１】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数３２】
2015523919.tif 000033
である、フィルムに関する。
【００６２】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数３３】
2015523919.tif 000034
である、フィルムに関する。
【００６３】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数３４】
2015523919.tif 000035
である、フィルムに関する。
【００６４】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
【数３５】
2015523919.tif 000036
である、フィルムに関する。
【００６５】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数３６】
2015523919.tif 000037
である、フィルムに関する。
【００６６】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数３７】
2015523919.tif 000038
である、フィルムに関する。
【００６７】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
前記インク又はコーティング組成物はインク又はコーティング組成物の非存在下に浸すと液体中で沈降するフィルムを、化学発泡剤が活性化されたときに液体中で浮かせるのに十分な量で存在し、
そして
【数３８】
2015523919.tif 000039
であり、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数３９】
2015523919.tif 000040
である。
【００６８】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
【数４０】
2015523919.tif 000041
である。
【００６９】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数４１】
2015523919.tif 000042
である。
【００７０】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数４２】
2015523919.tif 000043
である、フィルムに関する。
【００７１】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数４３】
2015523919.tif 000044
である、フィルムに関する。
【００７２】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数４４】
2015523919.tif 000045
である、フィルムに関する。
【００７３】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、
前記ポリマーベース層は１０〜２００μｍの厚さであり、そして
【数４５】
2015523919.tif 000046
である、フィルムに関する。
【００７４】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数４６】
2015523919.tif 000047
である、フィルムに関する。
【００７５】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数４７】
2015523919.tif 000048
である、フィルムに関する。
【００７６】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数４８】
2015523919.tif 000049
である。
【００７７】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、そして
【数４９】
2015523919.tif 000050
である。
【００７８】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、そして
【数５０】
2015523919.tif 000051
である。
【００７９】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に０．１〜５０μｍであり、そして
【数５１】
2015523919.tif 000052
である、フィルムに関する。
【００８０】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、そして
【数５２】
2015523919.tif 000053
である、フィルムに関する。
【００８１】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、そして
【数５３】
2015523919.tif 000054
である、フィルムに関する。
【００８２】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
【数５４】
2015523919.tif 000055
である、フィルムに関する。
【００８３】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、そして
【数５５】
2015523919.tif 000056
である、フィルムに関する。
【００８４】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、そして
【数５６】
2015523919.tif 000057
である、フィルムに関する。
【００８５】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数５７】
2015523919.tif 000058
である。
【００８６】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれる。
【００８７】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、
前記化学発泡剤はカーボネート、ビカーボネート又はカルボン酸から選ばれる。
【００８８】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、そして
前記化学発泡剤はカーボネート、ビカーボネート又はカルボン酸から選ばれる、フィルムに関する。
【００８９】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、そして
前記化学発泡剤はカーボネート、ビカーボネート又はカルボン酸から選ばれる、フィルムに関する。
【００９０】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、そして
前記化学発泡剤はカーボネート、ビカーボネート又はカルボン酸から選ばれる、フィルムに関する。
【００９１】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、そして
前記化学発泡剤はカーボネート、ビカーボネート又はカルボン酸から選ばれる、フィルムに関する。
【００９２】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、
前記化学発泡剤はカーボネート、ビカーボネート又はカルボン酸から選ばれる、フィルムに関する。
【００９３】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、
前記化学発泡剤はカーボネート、ビカーボネート又はカルボン酸から選ばれる、フィルムに関する。
【００９４】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれ、そして
【数５８】
2015523919.tif 000059
である。
【００９５】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、
前記化学発泡剤はカーボネート、ビカーボネート又はカルボン酸から選ばれ、そして
【数５９】
2015523919.tif 000060
である。
【００９６】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記化学発泡剤はカーボネート、ビカーボネート又はカルボン酸から選ばれ、
【数６０】
2015523919.tif 000061
であるフィルムに関する。
【００９７】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、
前記化学発泡剤はカーボネート、ビカーボネート又はカルボン酸から選ばれ、そして
【数６１】
2015523919.tif 000062
である、フィルムに関する。
【００９８】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記化学発泡剤はカーボネート、ビカーボネート又はカルボン酸から選ばれ、そして
【数６２】
2015523919.tif 000063
である、フィルムに関する。
【００９９】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、
前記化学発泡剤はカーボネート、ビカーボネート又はカルボン酸から選ばれ、そして
【数６３】
2015523919.tif 000064
である、フィルムに関する。
【０１００】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、
前記化学発泡剤はカーボネート、ビカーボネート又はカルボン酸から選ばれ、そして
【数６４】
2015523919.tif 000065
である、フィルムに関する。
【０１０１】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、
前記化学発泡剤はカーボネート、ビカーボネート又はカルボン酸から選ばれ、そして
【数６５】
2015523919.tif 000066
である、フィルムに関する。
【０１０２】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記インク又はコーティング組成物はインク又はコーティング組成物の非存在下に浸すと液体中で沈降するフィルムを、化学発泡剤が活性化されたときに液体中で浮かせるのに十分な量で存在し、
前記化学発泡剤はカーボネート、ビカーボネート又はカルボン酸から選ばれ、そして
【数６６】
2015523919.tif 000067
である。
【０１０３】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれ、そして
【数６７】
2015523919.tif 000068
である。
【０１０４】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、
前記化学発泡剤はカーボネート、ビカーボネート又はカルボン酸から選ばれ、そして
【数６８】
2015523919.tif 000069
である。
【０１０５】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記化学発泡剤はカーボネート、ビカーボネート又はカルボン酸から選ばれ、そして
【数６９】
2015523919.tif 000070
である、フィルムに関する。
【０１０６】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、
前記化学発泡剤はカーボネート、ビカーボネート又はカルボン酸から選ばれ、そして
【数７０】
2015523919.tif 000071
である、フィルムに関する。
【０１０７】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記化学発泡剤はカーボネート、ビカーボネート又はカルボン酸から選ばれ、そして
【数７１】
2015523919.tif 000072
である、フィルムに関する。
【０１０８】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、
前記化学発泡剤はカーボネート、ビカーボネート又はカルボン酸から選ばれ、そして
【数７２】
2015523919.tif 000073
である、フィルムに関する。
【０１０９】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、
前記化学発泡剤はカーボネート、ビカーボネート又はカルボン酸から選ばれ、そして
【数７３】
2015523919.tif 000074
である、フィルムに関する。
【０１１０】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、
前記化学発泡剤はカーボネート、ビカーボネート又はカルボン酸から選ばれ、そして
【数７４】
2015523919.tif 000075
である、フィルムに関する。
【０１１１】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれ、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数７５】
2015523919.tif 000076
であり、
前記インク又はコーティング組成物は少なくとも１つの化学発泡剤を含み、
前記フィルム上の前記インク又はコーティング組成物の厚さは乾燥時に３〜２０μｍであり、
前記化学発泡剤はカーボネート、ビカーボネート又はカルボン酸から選ばれ、そして
【数７６】
2015523919.tif 000077
である。
【０１１２】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれ、そして
【数７７】
2015523919.tif 000078
である。
【０１１３】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の１〜１０質量％の量で少なくとも１つの化学発泡剤を含み、
前記化学発泡剤はカーボネート、ビカーボネート又はカルボン酸から選ばれ、そして
【数７８】
2015523919.tif 000079
である。
【０１１４】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記化学発泡剤はカーボネート、ビカーボネート又はカルボン酸から選ばれ、そして
【数７９】
2015523919.tif 000080
である、フィルムに関する。
【０１１５】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に１〜３０μｍであり、
前記化学発泡剤はカーボネート、ビカーボネート又はカルボン酸から選ばれ、そして
【数８０】
2015523919.tif 000081
である、フィルムに関する。
【０１１６】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、そして
前記フィルム上の前記インク又はコーティング組成物の厚さは乾燥時に３〜２０μｍであり、
前記化学発泡剤はカーボネート、ビカーボネート又はカルボン酸から選ばれ、そして
【数８１】
2015523919.tif 000082
である、フィルムに関する。
【０１１７】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に０．１〜５０μｍであり、
前記ポリマーベース層は１０〜２００μｍの厚さであり、
前記化学発泡剤はカーボネート、ビカーボネート又はカルボン酸から選ばれ、そして
【数８２】
2015523919.tif 000083
である、フィルムに関する。
【０１１８】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に１〜３０μｍであり、
前記ポリマーベース層は１０〜２００μｍの厚さであり、
前記化学発泡剤はカーボネート、ビカーボネート又はカルボン酸から選ばれ、そして
【数８３】
2015523919.tif 000084
である、フィルムに関する。
【０１１９】
１つの実施形態において、本発明は
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含むフィルムであって、
前記インク又はコーティング組成物は少なくとも１つの化学発泡剤を含み、
前記フィルム上の前記インク又はコーティング組成物の厚さは乾燥時に３〜２０μｍであり、
前記ポリマーベース層は１０〜２００μｍの厚さであり、
前記化学発泡剤はカーボネート、ビカーボネート又はカルボン酸から選ばれ、そして
【数８４】
2015523919.tif 000085
である、フィルムに関する。
【０１２０】
１つの実施形態において、本発明のフィルムは
（ａ）ポリエステル、コポリエステル、ポリスチレン、ポリオレフィン又はポリ（塩化ビニル）から選ばれる少なくとも１つのポリマーを含む少なくとも１つのポリマーベース層、及び、
（ｂ）前記ポリマーベース層の上に堆積された少なくとも１つのインク又はコーティング組成物を含み、
前記インク又はコーティング組成物は前記フィルム上に堆積される前のインク又はコーティング組成物の０．１〜５０質量％の量で少なくとも１つの化学発泡剤を含み、
前記化学発泡剤はカーボネート、ビカーボネート又はカルボン酸から選ばれ、
前記インク又はコーティング組成物はインク又はコーティング組成物の非存在下に浸すと液体中で沈降するフィルムを、化学発泡剤が活性化されたときに液体中で浮かせるのに十分な量で存在し、そして
【数８５】
2015523919.tif 000086
である。
【０１２１】
１つの実施形態において、化学発泡剤及びコーティングはラベルがパッケージング及び消費者使用の間に未発泡ラベルのような概観及び感触を有するように、ラベルがリサイクルプロセスに到達するまでは発泡が実質的に起こらないように設計される。
【０１２２】
別の態様において、本発明はフィルムの製造方法を提供する。その方法は、
（ａ）少なくとも１つのポリマーベース層を提供すること、及び、
（ｂ）前記ポリマーベース層の上に少なくとも１つのインク又はコーティング組成物を堆積させること、
を含む。
【０１２３】
インク又はコーティング組成物は少なくとも１つの化学発泡剤を含む。インク又はコーティング組成物はインク又はコーティング組成物の非存在下に浸すと液体中に沈降するフィルムを、化学発泡剤が活性化されたときに液体中で浮かせるのに十分な量で存在する。発泡剤及びコーティングはパッケージング及び消費者使用の間に未発泡ラベルのような概観及び感触を有するように、ラベルがリサイクルプロセスに到達するまでは発泡が実質的に起こらないように設計される。
【０１２４】
１つの実施形態において、ポリマーベース層はＰＥＴ（ポリエチレンテレフタレート）又はＰＥＴＧ（グリコール変性ＰＥＴ）のいずれかから選択される。グリコール変性ＰＥＴに関して、ＣＨＤＭ（１，４−シクロヘキサンジメタノール）は１〜５０モル％、又は、１〜４５モル％、又は、１〜４０モル％、又は、１〜３５モル％、又は、１〜３０モル％、又は、５〜５０モル％、又は、１０〜５０モル％、又は、１０〜４５モル％、又は、１０〜４０モル％、又は、１０〜３５モル％、又は、１０〜２５モル％、又は、１０〜２０モル％、又は、１５〜５０モル％、又は、１５〜４５モル％、又は、１５〜４０モル％、又は、１５〜３５モル％、又は、１５〜３０モル％、又は、２０〜５０モル％、又は、２０〜４５モル％、又は、２０〜４０モル％、又は、２０〜３５モル％、又は、２５〜５０モル％、又は、２５〜４５モル％、又は、２５〜４０モル％の量で存在し、又は、他の任意のグリコール変性ＰＥＴは当該技術分野で知られている。
【０１２５】
さらに別の態様において、本発明は浮沈法を用いて、標準的な温度及び圧力で、１０００ｋｇ／ｍ3より大きい密度を有する２つの材料を分離するための方法を提供する。その方法は、
（ａ）２つの材料のうちの一方の材料の上に、少なくとも１つの化学発泡剤を含む少なくとも１つのインク又はコーティング組成物を、化学発泡剤が活性化されたときに水性分離液体中で前記一方の材料を浮かせるのに十分な量で堆積させること、
（ｂ）前記化学発泡剤を活性化させるために有効な条件下に前記２つの材料を前記水性分離液体と接触させること、
（ｃ）インク又はコーティング組成物を含む前記一方の材料を、前記水性分離液体の表面に浮かせ、そして他方の材料を沈降させること、及び、
（ｄ）前記水性分離液体の表面から、インク又はコーティング組成物を含む前記一方の材料を回収し、又は、前記水性分離液体の底から前記他方の材料を回収し、又は、その両方を行うこと、
を含む。
【発明を実施するための形態】
【０１２６】
発明の詳細な説明
驚くべきことに、リサイクルのために容器からパッケージ用ラベル及びラッピング材料を分離することに関連する問題は、ラベル又はラッピング材料上に発泡性インク又はコーティングを用いることによって解決できることが見出された。本発明の特徴は、これらのインク及びコーティングは、遅延された反応／活性化となるように設計することができることである。例えば、インク又はコーティングはフレークリサイクルプロセスのホット苛性アルカリ洗浄工程に到達するまで、有意な発泡を起こさないように配合されうる。この時点で、発泡が起こるように設計されており、それにより、ラベル／ラッピング材料に浮力を提供し、該材料を洗浄タンクの上部に浮かせ、そこで除去することができる。リサイクルプロセスの前には、発泡作用は、もしあったとしても最小限に抑えられているので、ラベル／ラッピング材料は現在市販されているもののように見え、美観は悪影響を受けない。
【０１２７】
したがって、第１の態様において、本発明は、パッケージ用ラベル又はラッピング材料としての使用に適したフィルムを提供する。そのフィルムは、（ａ）少なくとも１つのポリマーベース層、及び、（ｂ）該ポリマーベース層の上に堆積された少なくとも１つのインク又はコーティング組成物を含む。インク又はコーティング組成物は、少なくとも１つの化学発泡剤を含む。
【０１２８】
インク又はコーティング組成物はインク又はコーティング組成物の非存在下に浸すと液体中に沈降するフィルムを、化学発泡剤が活性化されたときに液体中で浮かせるのに十分な量で存在する。
【０１２９】
１つの実施形態において、フィルムは、フィルム中の化学発泡剤が活性化される前に、リサイクル洗浄液の密度よりも大きい密度を有しており、そして、フィルム中の化学発泡剤が活性化された後にリサイクル洗浄液の密度よりも小さい密度を有している。
【０１３０】
用語「ポリマーベース層」における用語「ベース」はその最も広い意味で使用される。この用語はフィルム構造自体の中のこのポリマー層の相対的な位置を暗示することを意図せず、それは１層よりも多い層を有することができる。したがって、本発明によれば、ポリマーベース層は、フィルムの中の中間層又はフィルムの表面層であってよい。密度は、当業者に知られた任意の測定によって測定することができる。本発明の１つの実施形態において、密度は２３℃で密度勾配カラムを用いて測定される。
【０１３１】
同様に、「上に堆積」という表現の中の「上」という用語は、にはその最も広い意味で使用され、必ずしも、インク／コーティング組成物がポリマーベース層と物理的に接触することを必要としない。例えば、インク／コーティング組成物とポリマーベース層との間にインク／コーティング吸収層があってもよい。フィルム自体が所望の特性によって、いくつかの追加の層を含んでよく、追加の層は、例えば、保護層、接着層、光反射層、フラッドコート層などである。
【０１３２】
いくつかの実施形態では、本発明のフィルムは、ボトル上での熱収縮時に、以下の式を満たす。
【数８６】
2015523919.tif 000087
【０１３３】
用語「出発密度」は、収縮していないフィルムの密度を指す。
【０１３４】
用語「ボトル上での密度」はボトル上で収縮した後のフィルムの密度を指す。
【０１３５】
用語「熱収縮密度」は、９０℃の熱水中で１分後のフィルムの密度である。
【０１３６】
他の実施形態では、総フィルムの％密度変化は、＜１０％、５％未満又は１％未満である。
【０１３７】
１つの実施形態において、ボトル（リサイクル前）の上に熱収縮されている本発明のフィルムから作られたラベルは２３℃の冷水中に沈降すべきであり、そして９０℃の熱水中で浮くべきである。
【０１３８】
１つの実施形態において、本発明のフィルムは８５℃〜９０℃でのリサイクル洗浄プロセスにおける密度の低減が少なくとも０．０５ｇ／ｃｃで起こる。
【０１３９】
本発明のフィルムの厚さは所望の最終用途に応じて変えることができる。典型的には、ラベル又はラッピング用途のために、フィルムの厚さは１０〜２００μｍ、２０〜８０μｍ、又は、さらには３０〜６０μｍで変化することができる。
【０１４０】
本発明のフィルム中のポリマーベース層の構成は所望の特定のフィルム特性に応じて変化させることもできる。典型的なポリマーベース層材料としては、ポリエステル、コポリエステル、ポリスチレン、ポリオレフィン及びポリ（塩化ビニル）が挙げられる。ポリエステルフィルム材料の例としては、ポリ（エチレンテレフタレート）及びポリ（乳酸）が挙げられる。コポリエステルフィルム材料の例としては、グリコール変性ポリエチレンテレフタレート（ＰＥＴＧ）が挙げられる。ポリスチレンフィルム材料の例としてはスチレン−ブタジエンースチレン（ＳＢＳ）ブロックコポリマーが挙げられる。ポリオレフィンフィルム材料の例としてはポリエチレン及びポリプロピレンが挙げられる。
【０１４１】
１つの実施形態において、ポリマーベース層は熱収縮フィルムである。
【０１４２】
本発明に用いることができるインク又はコーティング組成物のタイプに制限はない。顔料及び染料などの従来のインク及びコーティング成分は、様々な色、色調及び色相を提供するために使用することができる。バインダー樹脂、乾燥剤、溶媒、ワックス、界面活性剤、潤滑剤、酸化防止剤などの他の従来の成分も、通常のインク／コーティング配合物に対して使用することができる。
【０１４３】
必須ではないが、フィルムが熱収縮用途で使用されるときに、インク／コーティング組成物にある程度の可撓性を有することが望ましい。このことは２つの目的に役立つ。第一に、可撓性はインク／コーティングがフレーキングせずに収縮プロセスで生き残るのに役立つ。第二に、より可撓性のあるインク／コーティングは発泡時に気泡成長を可能にするであろう。インク／コーティング層が剛性でありすぎた場合には、気泡が拡張しそして浮力を提供するのが困難になる。結果的に、バインダー樹脂の軟化温度、ならびに、インク／コーティングの硬化（又は可撓性）の程度は、発泡／浮遊プロセスを最適化し、それにより、いつ（及びどの温度で）浮力が有意になるかを制御する際の要因となりうる。
【０１４４】
層の数又は種々の層に対する化学発泡剤の位置に制限はない。例えば、印刷の容易さを支援するためには、複数の工程でコーティングを塗布することが望ましい場合がある。別の例では、非常に大きなフォーム気泡の形成を確実にするために、発泡剤を含まない可撓性トップコーティングにより、化学発泡剤を含有する層をカプセル化することが望ましい場合がある。
【０１４５】
分子が規定された環境ウィンドウ内で反応し、ガスを放出する限り、任意の数の化学発泡剤を本発明に用いることができる。適切な化学発泡剤としては、カーボネート、ビカーボネート、カルボン酸（例えば、クエン酸、ポリカルボン酸）、アゾ化合物（例えば、アゾジカーボンアミド）、イソシアネート、パースルフェート（例えば、過硫酸カリウム）、過酸化物及びそれらの組み合わせが挙げられる。好ましい化学発泡剤はカーボネート、ビカーボネート及びカルボン酸である。というのは、これらは一般的な無毒性化学発泡剤であり、安価であり、そしてホット洗浄タンク内で発泡／活性化するように設計することができるからである。ベーキングパウダー又は重曹の使用も、このカテゴリに入る。
【０１４６】
化学発泡剤は、熱、酸、塩基又はそれらの組み合わせに本発明のフィルムを暴露することによって活性化されて、ガスを放出することができる。１つの実施形態において、化学発泡剤は水浴からの熱へ暴露することによって活性化される。好ましくは、水浴は８５℃〜９５℃の温度を有する。別の実施形態では、化学発泡剤は、水浴中で塩基へ暴露することによって活性化される。好ましくは、水浴は１〜３質量％の塩基（例えば、水酸化ナトリウム）を含む。さらに別の実施形態では、化学発泡剤は、熱及び塩基の両方へ暴露することによって活性化される。熱及び塩基は、好ましくは、水浴中で提供される。水浴は８５℃〜９５℃の温度を有し、そして１〜３質量％の塩基を有することができる。水浴は、界面活性剤及び洗浄剤などのフレークリサイクル洗浄工程で通常に使用される種々の他の成分を含むことができる。
【０１４７】
プラスチックのための化学発泡剤は、典型的には、フォームのコンシステンシーを改善するための核生成剤の使用を伴う。これらは、本発明にとって欠かせないものではないが、所望の場合には使用することができる。多くの場合、典型的な発泡性マスターバッチの成分は核生成剤を含有し（又は成分／副生成物はフォーム気泡の核生成を担う）。
【０１４８】
化学発泡剤はインク／コーティング配合物中に予め分散されて提供され、又は、プリンタによって別々に組み合わせることができる。インク／コーティング配合物の何らかの変性は化学発泡剤の分散を最適化するために必要なことがあるが、典型的には、化学発泡剤は、しばしば、単に既存のインク／コーティング配合物中で攪拌されることができる。化学発泡剤の大きさ及びコンシステンシーは、また、形成する気泡のサイズに影響を及ぼすことがあり、さらに、性能を最適化するように使用されうる。
【０１４９】
第二の態様において、本発明は、本発明のフィルムの製造方法を提供する。その方法は、上記のとおりの少なくとも１つのポリマーベース層を提供すること、及び、ポリマーベース層の上に、上記のとおりの発泡性インク又はコーティング組成物を堆積させることを含む。
【０１５０】
任意の印刷技術を用いてポリマーベース層の上に発泡性インク／コーティング組成物を塗布することができる。収縮ラベル用の最も一般的な方法としてはグラビア印刷及びフレキソグラフィック印刷が挙げられるが、リソグラフィ法、ドローバー、スクリーン印刷などによる塗布を使用することもできる。特定の基材（例えば、メゾナイト）上にテクスチャを作成するために使用される発泡性グラビア系インクはすでに市販されている。
【０１５１】
インク／コーティング組成物はポリマーベース層上の全体の上に適用されても、又は、パターン又はセクションで適用されてもよい。ベース層の透明な、さもなければ未印刷の領域では、ベース層がＰＥＴフレークと相溶性である場合（例えば、ベース層がコポリエステル収縮フィルムから作られている場合）は特に、いかなる発泡性コーティングも適用されないことが望ましいことがある。あるいは、透明な、又は、ほとんど透明な発泡性コーティングを適用することができる。層内での化学発泡剤の濃度と同様に、発泡性インク／コーティングの厚さは、総浮力を決定する要因である。１つの実施形態において、本発明のインク／コーティング組成物は０．１〜５０質量％の化学発泡剤を含む。別の実施形態では、インク／コーティング組成物は１〜１０質量％の化学発泡剤を含む。
【０１５２】
同様に、フィルム上にグリッド、ライン又はスポットのアレイで発泡性層を適用することも望ましいことがある。このことは非常に高収縮性であるフィルムに特に望ましいことがある。というのは、ラベルはリサイクル洗浄プロセスにおいて最大収縮を経験し、効果的にこれらのギャップの多くを閉じるであろうからである。印刷領域に空間を残すこともコーティングにおける応力を最小限に抑制し、それによって、洗浄プロセスの間のフレーキング及び剥離を低減するのに役立つという利点がある。
【０１５３】
上述のように、本発明に係るフィルムはパッケージ用ラベル又はラッピング材料として特に有用である。１つの実施形態において、フィルムはラベルである。ラベルの例としては、延伸ラベル、収縮ラベル、伸縮ラベル、インモールドラベル、タックラベル、ロールラベル及び感熱性接着ラベルが挙げられる。収縮ラベルはスリーブ又はロール適用（例えば、機械方向に配向したラベル）の形態であることができる。
【０１５４】
ほとんどの従来のラベル製造では、ポリマーベース層を所望のグラフィックで印刷し、次いでフラッドコートを通常に適用する。発泡性インク／コーティング組成物は、これらの領域のいずれかに組み込まれ、又は、別個の独立層とすることができる。複数の層又は特定のパターンで、ベース層の特定の領域にのみ発泡性インク／コーティングを適用することも可能である。
【０１５５】
上述のように、発泡性インク／コーティング組成物は、リサイクルプロセスのホット苛性アルカリ洗浄の部分の間に活性化されるべきであり、好ましくは、その前には活性化されない。リサイクルは、典型的には、幾つかの工程を含み、そして工程は各リサイクル業者によって様々であることができる。最も一般的には、ボトル及びラベルは湿式又は乾式法のいずれかでフレークへと粉砕される。乾式法では、フレークの混合物は、しばしば、より軽いバルク密度のラベル材料の一部を吹き飛ばす空気エルトリエーションプロセスを通され、一方、湿式粉砕は、沈降／浮遊工程をも含む。ほとんどのリサイクルプロセスに共通することは１つ以上の湿式エルトリエーション工程であり、そこで、ラベルは苛性アルカリ溶液中で８５℃〜９５℃で洗浄され、そして沈降／浮遊分離が起こる。苛性アルカリレベルは、典型的には、水中で１〜３質量％であり、フレークを清浄化するのを支援し、一方、熱水はＰＥＴフレークに固着している可能性のあるホットメルト接着剤を除去するのを支援する。本発明の発泡性インク／コーティング組成物が活性化されるべきであるのはこの工程の間である。活性化は、熱水、苛性アルカリ又はその両方のいずれかで引き起こされ、そのため、多彩な発泡化学を想定することができる。この洗浄プロセスにおけるフレークの滞留時間は様々であるが、典型的には、５秒〜１５分であり、それにより、発泡及び分離がこの時間内に起こるようになっている。
【０１５６】
また、ラベルがボトル又は容器上で収縮する際にインク／コーティング組成物が時期尚早に発泡しないことも望ましい。収縮トンネルは、通常、収縮ラベルのタイプに応じて蒸気、熱風又は赤外線加熱を使用する。ラベルの視覚外観に影響を及ぼさないならば、ある程度の発泡を許容することができる（いくつかの場合では、少量の発泡は望ましいことさえある）。収縮トンネルの時間は非常に短く（約５秒間）、そしてラベルの内側又は第二の表面（すなわち、収縮フィルムとボトルとの間の側）に印刷されたインクがあるので、時期尚早な発泡が化学発泡剤の適切な選択により回避することができる十分な断熱性があある。これを考えると、発泡が活性化するために５秒〜１５分で起こることが好ましい。
【０１５７】
最後に、上述のリサイクルプロセスは、ＰＥＴリサイクルにあたりに集中しているが、それに限定されない。ＰＥＴフレークの回収は収縮フィルムが問題となっている最も一般的な分野であるが、他のパッケージング材料も存在する。多成分物品の１つ又はその他で選択的に浮力を活性化することができることは回収効率を改善するために非常に有用である可能性がある。
【０１５８】
このように、第三の態様において、本発明は、浮沈法を用いて、標準的な温度及び圧力で、１０００ｋｇ／ｍ3を超える密度を有する２つの材料を分離するための方法を提供する。その方法は、
（ａ）２つの材料のうちの一方の材料の上に、少なくとも１つの化学発泡剤を含む少なくとも１つのインク又はコーティング組成物を、化学発泡剤が活性化されたときに水性分離液体中で前記一方の材料を浮かせるのに十分な量で堆積させること、
（ｂ）前記化学発泡剤を活性化させるために有効な条件下に前記２つの材料を前記水性分離液体と接触させること、
（ｃ）インク又はコーティング組成物を含む前記一方の材料を、前記水性分離液体の表面に浮かせ、そして他方の材料を沈降させること、及び、
（ｄ）前記水性分離液体の表面から、インク又はコーティング組成物を含む前記一方の材料を回収し、又は、前記水性分離液体の底から前記他方の材料を回収し、又は、その両方を行うこと、
を含む。
【０１５９】
本発明の分離方法は、ＰＥＴフレークから収縮ラベルを分離するためのＰＥＴリサイクル産業において特に有用である。したがって、１つの実施形態において、インク／コーティング組成物が堆積された１つの材料としては熱収縮フィルムラベルが挙げられ、例えば、それはＰＥＴＧ、ＰＬＡ及びＰＶＣから作られた熱収縮性フィルムラベルである。他方の材料としてはＰＥＴボトル及びパッケージなどの容器が挙げられる。
【０１６０】
分離方法の工程（ａ）はフィルムの製造方法に関連して上述したように行うことができる。
【０１６１】
場合により、工程（ｂ）の前又はその間に、分離の容易のために小片に裁断又は粉砕される。
【０１６２】
水性分離液体は水を含む。化学発泡剤の活性化を促進し及び／又はリサイクルプロセスを容易にするために、他の成分を含んでいてもよく、例えば、それは塩基、界面活性剤及び洗浄剤である。分離液体は好ましくは、８５℃〜９５℃の温度を有し、そして１〜３質量％の塩基を有する。
【０１６３】
接触工程（ｂ）は、好ましくは、５秒〜１５分間行い、それにより、化学発泡剤を活性化させる。
【０１６４】
いったん、活性化されると、インク／コーティング組成物を含む材料は分離液体の表面まで上昇し、一方、他方の材料は分離液体の底に残るであろう。この文脈において、用語「表面」用語は分離液体の上部を指し、用語「底」は分離液体の底部分を指す。
【０１６５】
いったん、分離されると、インク／コーティング組成物を含む材料は分離液体の表面から回収され、他方の材料は分離液体の底から回収され、又は、その両方が行われる。
【０１６６】
本明細書中に使用されるときに、文脈が明らかに別のことを示唆しない限り、不定冠詞「a」及び「an」は１つ又は複数を意味する。同様に、名詞の単数形は、文脈が明らかに別のことを示唆しない限り、複数形を含み、そしてその逆も同様である。
【実施例】
【０１６７】
本発明は以下の実施例によりさらに例示することができるが、これらの実施例は例示の目的のためにのみ含まれるのであって、本発明の範囲を限定することを意図しないことが理解されるべきである。全ての百分率は、別のことが示され又は文脈が異なることを示唆しない限り、質量基準による。
【０１６８】
例
比較例１
従来の収縮ラベル
試験で対照物として使用するために、Embrace（商標）コポリエステル収縮ラベル(Eastman Chemical Co, Kingsport, TNから入手可能)を入手した。このコポリエステルは１．３０ｇ／ｃｃの公称密度を有し、そしてラベルは商業グラビア印刷されていた。ラベルを小さな正方形に切断し、９０℃に設定した熱水浴中に入れて、フレーク洗浄プロセスをシミュレートした。ラベルは急速に沈降し、水浴の底にとどまった。
【０１６９】
比較例２
追加の非発泡性インク層を含む収縮ラベル
比較例１（ＣＥ１）と同じラベルを、RDS＃03のドローバーを使用してProtech（商標）SH 白色印刷インクの薄層で被覆し、そして乾燥させた。このラベルを小さな正方形に切断し、９０℃の熱水浴に入れた。ＣＥ１と同様に、ラベルは迅速に水浴の底に沈み、そこにとどまった。
【０１７０】
例１
化学発泡性マスターバッチを使用した発泡性インク
比較例２と同一の手順を用いたが、１０ｗｔ％の化学発泡剤マスターバッチ(Reedy Safoam（商標） ISO# A2153US)を白色インク層に加えた。カーボネート及びポリカルボン酸を使用するマスターバッチを、Protech白色インク中に機械的に攪拌しながら混合した。この混合物の薄い層をRDS＃03ドローバーを使用して、収縮フィルム上に被覆し、そして乾燥させた。この印刷されたフィルムの小さな正方形を９０℃の熱水浴に浸漬した。ラベルは、最初は、水浴の底に沈んだが、約１０〜３０秒以内に、顕著な発泡が発生し、ラベルが急速に上部に戻って浮き、そこにとどまった。ラベルを後に取り出し、光学顕微鏡により気泡形成を確認した。
【０１７１】
例２
商業クラフトペイントを使用した発泡性インク
本例では、市販のテクスチャ付きクラフトペイントを例１と同一のフィルムに塗布した。イエローチューリップブランドのPuffy（商標）ペイント（Duncan Enterprises, Fresno CAから入手可能）の薄いコーティングをRDS＃03ドローバーを使用してフィルムに塗布し、その後、乾燥させた。このテクスチャ付きペイントは、通常、ホットスチームアイロンにより活性化される発泡により布帛を装飾するために使用される。
【０１７２】
乾燥後に、シアノアクリレート接着剤を使用してラベルをチューブに継ぎ合わせ、その後、スチームポットを使用してボトル上で収縮させた。ポット内での滞留時間は約１０秒であり、ラベルの顕著な時期尚早な発泡はなかった（すなわち、フィルムの％密度変化は＜１％であった）。並列比較において、発泡性インクは市販適用された（非発泡）ラベルと同様の品質であった。
【０１７３】
次いで、フィルムのセクションを小さなフレークに切断し、９０℃の熱水浴に入れた。フレークは、当初は、浴の底に沈んだが、その後、発泡し始め、フレークのほとんどは約１０〜１５秒以内に表面上に浮いた（すべては３０秒以内に浮いた）。光学顕微鏡は、例１よりも小さな気泡サイズ（発泡剤のより良好な分散に起因する可能性が最も高い）でもって、フォームの存在を確認した。
【０１７４】
本発明をその好ましい実施形態を特に参照して詳細に説明してきたが、変形及び変更が本発明の精神及び範囲内で行うことができることが理解されるであろう。
【国際調査報告】
2015523919.tif 000089
2015523919.tif 000090
2015523919.tif 000091